(57)【要約】【課題】  経時安定性に優れた光吸収色素溶液を提供すること。【解決手段】  下記一般式（１）；2006342230.tif 000007（式中、Ｒ１およびＲ２は、独立して、炭素数１〜６のアルキル基、炭素数１〜８のアルキルアミノ基、置換基を有してもよいモルホリノ基、置換基を有してもよいピペリジノ基、置換基を有してもよいピロリジノ基、置換基を有してもよいチオモルホリノ基、置換基を有してもよいピペラジノ基または置換基を有してもよいフェニル基を示す。Ｍは、遷移金属原子を示す。）で表される置換ベンゼンジチオール金属錯体アニオンとシアニン系色素カチオンとの対イオン結合体と、リン系酸化防止剤とを含有する光吸収色素溶液。【選択図】なし【特許請求の範囲】
【請求項１】
下記一般式（１）；
【化１】
2006342230.tif 000006
（式中、Ｒ１およびＲ２は、独立して、炭素数１〜６のアルキル基、炭素数１〜８のアルキルアミノ基、置換基を有してもよいモルホリノ基、置換基を有してもよいピペリジノ基、置換基を有してもよいピロリジノ基、置換基を有してもよいチオモルホリノ基、置換基を有してもよいピペラジノ基または置換基を有してもよいフェニル基を示す。Ｍは、遷移金属原子を示す。）で表される置換ベンゼンジチオール金属錯体アニオンとシアニン系色素カチオンとの対イオン結合体と、リン系酸化防止剤とを含有する光吸収色素溶液。
【請求項２】
前記リン系酸化防止剤が、亜リン酸系酸化防止剤である請求項１に記載の光吸収色素溶液。
【請求項３】
前記亜リン酸系酸化防止剤が、トリス（２，４−ジ−ｔ−ブチルフェニル）ホスファイト、ジステアリルペンタエリスリトール−ジ−ホスファイト、ビス（２，４−ジ−ｔ−ブチルフェニル）ペンタエリスリトール−ジ−ホスファイト、ビス（２，６−ジ−ｔ−ブチル−４−メチルフェニル）ペンタエリスリトール−ジ−ホスファイト、２，２’−メチレンビス（４，６−ジ−ｔ−ブチルフェニル）−２−エチルヘキシルホスファイト、および、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピンからなる群より選ばれた少なくとも１種である請求項２に記載の光吸収色素溶液。
【発明の詳細な説明】
【技術分野】
【０００１】
本発明は、光吸収色素溶液に関する。さらに詳しくは、置換ベンゼンジチオール金属錯体アニオンとシアニン系色素カチオンとの対イオン結合体とリン系酸化防止剤とを含有する光吸収色素溶液に関する。
【背景技術】
【０００２】
近年、光を吸収する成分を含む光吸収材が種々の分野で使用されている。例えば、主に近赤外線領域を吸収する光吸収材は、プラズマディスプレイパネル用近赤外線カットフィルム、半導体受光素子用の光学フィルター、省エネルギー用に熱線を遮断する近赤外線吸収フィルムや近赤外線吸収板、太陽光の選択的な利用を目的とする農業用近赤外線吸収フィルム、レーザー光等を用いる感光性平版印刷版および近赤外線の吸収熱を利用する記録媒体等として広く用いられている。また、主に可視光線領域を吸収する光吸収材は、例えば、プラズマディスプレイパネル、液晶表示装置、エレクトロルミネッセンスディスプレイ、陰極管表示装置、蛍光表示管、電界放射型ディスプレイ等の画像表示装置における色純度を向上させるための光学フィルター等として使用されている。
【０００３】
上記した光吸収材においては、種々の色素が用いられているが、なかでも安価で入手の容易なシアニン系色素等の光吸収色素が多用されている。しかしながら、シアニン系色素を用いた光吸収材は経時的に吸収能が大きく低下するといった問題があるため、これを抑制するための方法として、置換ベンゼンジチオール金属錯体アニオンとシアニン系色素カチオンとの対イオン結合体を含む光吸収色素が提案されている（特許文献１参照）。
【０００４】
ところが、近年、光吸収材の需要が増し、また今後の需要増が見込まれるなか、光吸収材の製造規模が大きくなり適用範囲が広まっている。それに伴い急な製造スケジュール変更や製品仕様変更への対応、多品種化への展開および製造コストの低減等といった要請から、原料の光吸収色素溶液の必要分だけをその都度、少量調製するのではなく、あらかじめ大量に準備しておき必要に応じて抜き出して使用する方法が採られるようになっている。その結果、光吸収材としての経時安定性の向上といった従来の要求に加えて、光吸収材を製造するために調製する光吸収色素溶液での保存安定性が重要視されている。例えば、光吸収色素を溶媒に溶解し、その光吸収色素溶液を基板に塗布し乾燥させて光吸収材を製造する場合において、光吸収色素溶液を長期保存した場合、当該光吸収色素の光吸収特性が経時的に大きく低下することから、溶液状態での経時安定性の向上に対する要望が高まっている。すなわち、経時劣化が軽微で、より長期間の保存が可能となる光吸収色素溶液が望まれている。
【０００５】
【特許文献１】特開２００４−２８５３１４号公報
【発明の開示】
【発明が解決しようとする課題】
【０００６】
本発明の課題は、光吸収能の経時的低下が軽微な光吸収色素溶液を提供することにある。
【課題を解決するための手段】
【０００７】
本発明は、下記に示す通りの光吸収色素およびこれを用いた光吸収材に関する。
【０００８】
項１．下記一般式（１）；
【０００９】
【化１】
2006342230.tif 000002
【００１０】
（式中、Ｒ１およびＲ２は、独立して、炭素数１〜６のアルキル基、炭素数１〜８のアルキルアミノ基、置換基を有してもよいモルホリノ基、置換基を有してもよいピペリジノ基、置換基を有してもよいピロリジノ基、置換基を有してもよいチオモルホリノ基、置換基を有してもよいピペラジノ基または置換基を有してもよいフェニル基を示す。Ｍは、遷移金属原子を示す。）で表される置換ベンゼンジチオール金属錯体アニオンとシアニン系色素カチオンとの対イオン結合体と、リン系酸化防止剤とを含有する光吸収色素溶液。
【００１１】
項２．前記リン系酸化防止剤が、亜リン酸系酸化防止剤である項１に記載の光吸収色素溶液。
【００１２】
項３．前記亜リン酸系酸化防止剤が、トリス（２，４−ジ−ｔ−ブチルフェニル）ホスファイト、ジステアリルペンタエリスリトール−ジ−ホスファイト、ビス（２，４−ジ−ｔ−ブチルフェニル）ペンタエリスリトール−ジ−ホスファイト、ビス（２，６−ジ−ｔ−ブチル−４−メチルフェニル）ペンタエリスリトール−ジ−ホスファイト、２，２’−メチレンビス（４，６−ジ−ｔ−ブチルフェニル）−２−エチルヘキシルホスファイト、および、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピンからなる群より選ばれた少なくとも１種である項２に記載の光吸収色素溶液。
【００１３】
以下、本発明を詳細に説明する。
【００１４】
本発明の光吸収色素溶液は、置換ベンゼンジチオール金属錯体アニオンとシアニン系色素カチオンとの対イオン結合体と、リン系酸化防止剤とを含有するものである。
【００１５】
本発明に用いられる置換ベンゼンジチオール金属錯体アニオンは、下記一般式（１）で表される化合物である。
【００１６】
【化２】
2006342230.tif 000003
【００１７】
一般式（１）中、Ｒ１およびＲ２は、独立して、炭素数１〜６のアルキル基、炭素数１〜８のアルキルアミノ基、置換基を有してもよいモルホリノ基、置換基を有してもよいピペリジノ基、置換基を有してもよいピロリジノ基、置換基を有してもよいチオモルホリノ基、置換基を有してもよいピペラジノ基または置換基を有してもよいフェニル基を、Ｍは、遷移金属原子を示す。
【００１８】
炭素数１〜６のアルキル基としては、例えば、メチル基、エチル基、イソプロピル基、ｎ−プロピル基、ｎ−ブチル基、ｓｅｃ−ブチル基、ｔｅｒｔ−ブチル基、ｎ−ペンチル基、イソペンチル基、ネオペンチル基、ｎ−ヘキシル基およびイソヘキシル基等が挙げられる。
【００１９】
炭素数１〜８のアルキルアミノ基としては、例えば、Ｎ−メチルアミノ基、Ｎ−エチルアミノ基、Ｎ−イソプロピルアミノ基、Ｎ−ｎ−プロピルアミノ基、Ｎ−ｎ−ブチルアミノ基、Ｎ，Ｎ−ジメチルアミノ基、Ｎ，Ｎ−メチルエチルアミノ基、Ｎ，Ｎ−ジエチルアミノ基、Ｎ，Ｎ−エチルイソプロピルアミノ基、Ｎ，Ｎ−ジイソプロピルアミノ基、Ｎ，Ｎ−ジ−ｎ−プロピルアミノ基およびＮ，Ｎ−ジ−ｎ−ブチルアミノ基等が挙げられる。
【００２０】
置換基を有してもよいモルホリノ基としては、例えば、モルホリノ基、２−メチルモルホリノ基、３−メチルモルホリノ基、４−メチルモルホリノ基、２−エチルモルホリノ基、４−ｎ−プロピルモルホリノ基、３−ｎ−ブチルモルホリノ基、２，４−ジメチルモルホリノ基、２，６−ジメチルモルホリノ基および４−フェニルモルホリノ基等が挙げられる。
【００２１】
置換基を有してもよいピペリジノ基としては、例えば、ピペリジノ基、２−メチルピペリジノ基、３−メチルピペリジノ基、４−メチルピペリジノ基、２−エチルピペリジノ基、４−ｎ−プロピルピペリジノ基、３−ｎ−ブチルピペリジノ基、２，４−ジメチルピペリジノ基、２，６−ジメチルピペリジノ基および４−フェニルピペリジノ基等が挙げられる。
【００２２】
置換基を有してもよいピロリジノ基としては、例えば、ピロリジノ基、２−メチルピロリジノ基、３−メチルピロリジノ基、４−メチルピロリジノ基、２−エチルピロリジノ基、４−ｎ−プロピルピロリジノ基、３−ｎ−ブチルピロリジノ基、２，４−ジメチルピロリジノ基、２，５−ジメチルピロリジノ基および４−フェニルピロリジノ基等が挙げられる。
【００２３】
置換基を有してもよいチオモルホリノ基としては、例えば、チオモルホルノ基、２−メチルチオモルホリノ基、３−メチルチオモルホリノ基、４−メチルチオモルホリノ基、２−エチルチオモルホリノ基、４−ｎ−プロピルチオモルホリノ基、３−ｎ−ブチルチオモルホリノ基、２，４−ジメチルチオモルホリノ基、２，６−ジメチルチオモルホリノ基および４−フェニルチオモルホリノ基等が挙げられる。
【００２４】
置換基を有してもよいピペラジノ基としては、例えば、ピペラジノ基、２−メチルピペラジノ基、３−メチルピペラジノ基、４−メチルピペラジノ基、２−エチルピペラジノ基、４−ｎ−プロピルピペラジノ基、３−ｎ−ブチルピペラジノ基、２，４−ジメチルピペラジノ基、２，６−ジメチルピペラジノ基、４−フェニルピペラジノ基および２−ピリミジルピペラジノ基等が挙げられる。
【００２５】
置換基を有してもよいフェニル基としては、例えば、フェニル基、２−メチルフェニル基、３−メチルフェニル基、４−メチルフェニル基、２，６−ジメチルフェニル基、４−エチルフェニル基、２−ｎ−プロピルフェニル基、４−ｎ−ブチルフェニル基、２−クロロフェニル基、４−クロロフェニル基、２，４−ジクロロフェニル基、２−ブロモフェニル基、４−ブロモフェニル基、２−クロロ−４−ブロモフェニル基、４−アミノフェニル基、２，４−ジアミノフェニル基、２，４−ジニトロフェニル基、２−アセチルフェニル基、４−アセチルフェニル基、２−ヒドロキシフェニル基、４−ヒドロキシフェニル基、２−メトキシフェニル基、４−メトキシフェニル基、２−メチルチオフェニル基および４−メチルチオフェニル基等が挙げられる。
【００２６】
前記一般式（１）において、有機溶媒への溶解性に優れている観点から、Ｒ１およびＲ２は、独立して、Ｎ，Ｎ−ジエチルアミノ基、モルホリノ基、ピロリジノ基、ピペリジノ基、ピペラジノ基またはフェニル基であることが好ましい。
【００２７】
Ｍで表される遷移金属原子の具体例としては、ニッケル原子、銅原子、コバルト原子等が挙げられる。
【００２８】
本発明に用いられる前記置換ベンゼンジチオール金属錯体アニオンは、置換ベンゼンジチオール金属錯体から誘導される。該置換ベンゼンジチオール金属錯体は、例えば、特開平９−３０９８８６号公報や特開平１０−４５７６７号公報に開示されている方法と同様の方法で合成することができる。すなわち、まず置換ハロゲノベンゼンと水硫化ナトリウム等の水硫化物とを、硫黄および鉄粉の存在下、極性有機溶媒中で反応させ、置換ベンゼンジチオールの鉄錯体を形成させる。得られた置換ベンゼンジチオールの鉄錯体と遷移金属のハロゲン化物とを反応させ、次いで、アンモニウム塩またはホスホニウム塩と反応させることにより、置換ベンゼンジチオール金属錯体を得ることができる。
【００２９】
本発明に用いられるシアニン系色素カチオンは、特に限定されず、例えば、相当する市販のシアニン系色素を用いて、後述する対イオン結合体を製造する際に誘導されるものを用いることができる。
【００３０】
市販のシアニン系色素の具体例としては、シントン社の商品名ＳＴ７９８、エフ・イー・ダブリュ  ケミカルズ社の商品名Ｓ０８１３および林原生物化学研究所の商品名ＮＫ−１５３８等を挙げることができる。
【００３１】
本発明に用いられる、置換ベンゼンジチオール金属錯体アニオンとシアニン系色素カチオンとの対イオン結合体は、例えば、前記置換ベンゼンジチオール金属錯体とほぼ等モルの前記シアニン系色素とを、Ｎ，Ｎ−ジメチルホルムアミドやアセトニトリル等の有機溶媒に溶解し混合して反応させた後、前記置換ベンゼンジチオール金属錯体に由来するカチオンと前記シアニン系色素に由来するアニオン等のイオンを除去し、得られた結晶を乾燥させることにより製造することができる。
【００３２】
得られた反応液から置換ベンゼンジチオール金属錯体に由来するカチオンとシアニン系色素に由来するアニオンを除去する方法としては、例えば、置換ベンゼンジチオール金属錯体に由来するカチオンおよびシアニン系色素に由来するアニオン等のイオンは溶解し、目的物である対イオン結合体は溶解しない、水やメタノール等の溶媒を反応液に添加して、冷却し、対イオン結合体を析出させた後、濾過する方法を挙げることができる。また、これらのイオンを十分に除去する観点から、得られた対イオン結合体を再結晶することが望ましい。
【００３３】
本発明に用いられるリン系酸化防止剤は、特に制限されるものではないが、例えば、亜リン酸系酸化防止剤および次亜リン酸系酸化防止剤等が好適に用いられ、亜リン酸系酸化防止剤がより好ましく用いられる。
【００３４】
亜リン酸系酸化防止剤の具体例としては、トリスノニルフェニルホスファイト、トリス（２，４−ジ−ｔ−ブチルフェニル）ホスファイト、トリス〔２−ｔ−ブチル−４−（３−ｔ−ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトール−ジ−ホスファイト、ジステアリルペンタエリスリトール−ジ−ホスファイト、ジ（ノニルフェニル）ペンタエリスリトール−ジ−ホスファイト、ビス（２，４−ジ−ｔ−ブチルフェニル）ペンタエリスリトール−ジ−ホスファイト、ビス（２，６−ジ−ｔ−ブチル−４−メチルフェニル）ペンタエリスリトール−ジ−ホスファイト、ビス（２，４，６−トリ−ｔ−ブチルフェニル）ペンタエリスリトール−ジ−ホスファイト、テトラ（トリデシル）イソプロピリデンジフェノール−ジ−ホスファイト、テトラ（トリデシル）−４，４’−ｎ−ブチリデンビス（２−ｔ−ブチル−５−メチルフェノール）ジ−ホスファイト、ヘキサ（トリデシル）−１，１，３−トリス（２−メチル−４−ヒドロキシ−５−ｔ−ブチルフェニル）ブタントリホスファイト、２，２’−メチレンビス（４，６−ジ−ｔ−ブチルフェニル）−２−エチルヘキシルホスファイト、２，２’−メチレンビス（４，６−ジ−ｔ−ブチルフェニル）オクタデシルホスファイト、２，２’−エチリデンビス（４，６−ジ−ｔ−ブチルフェニル）フルオロホスファイト、９，１０−ジハイドロ−９−オキサ−１０−ホスファフェナンスレン−１０−オキサイド、トリス（２−〔（２，４，８，１０−テトラキス−ｔ−ブチルジベンゾ〔ｄ，ｆ〕〔１，３，２〕ジオキサホスフェピン−６−イル）オキシ〕エチル）アミン、および、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン等を挙げることができる。
【００３５】
次亜リン酸系酸化防止剤の具体例としては、テトラキス（２，４−ジ−ｔ−ブチルフェニル）［１，１−ビフェニル］−４，４’−ジイルビスホスフォナイト等を挙げることができる。
【００３６】
これらのなかでも、トリス（２，４−ジ−ｔ−ブチルフェニル）ホスファイト、ジ（トリデシル）ペンタエリスリトール−ジ−ホスファイト、ジステアリルペンタエリスリトール−ジ−ホスファイト、ジ(ノニルフェニル)ペンタエリスリトール−ジ−ホスファイト、ビス（２，４−ジ−ｔ−ブチルフェニル）ペンタエリスリトール−ジ−ホスファイト、ビス（２，６−ジ−ｔ−ブチル−４−メチルフェニル）ペンタエリスリトール−ジ−ホスファイト、ビス（２，４，６−トリ−ｔ−ブチルフェニル）ペンタエリスリトール−ジ−ホスファイト、２，２’−メチレンビス（４，６−ジ−ｔ−ブチルフェニル）−２−エチルヘキシルホスファイト、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン、および、テトラキス（２，４−ジ−ｔ−ブチルフェニル）［１，１−ビフェニル］−４，４’−ジイルビスホスフォナイトが好適に用いられ、さらには、トリス（２，４−ジ−ｔ−ブチルフェニル）ホスファイト、ジステアリルペンタエリスリトール−ジ−ホスファイト、ビス（２，４−ジ−ｔ−ブチルフェニル）ペンタエリスリトール−ジ−ホスファイト、ビス（２，６−ジ−ｔ−ブチル−４−メチルフェニル）ペンタエリスリトール−ジ−ホスファイト、２，２’−メチレンビス（４，６−ジ−ｔ−ブチルフェニル）−２−エチルヘキシルホスファイト、および、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピンがより好適に用いられる。なお、これらリン系酸化防止剤は、それぞれ単独で、あるいは２種以上を併用してもよい。
【００３７】
リン系酸化防止剤の使用量は、使用量に見合うだけの効果を得る観点から、置換ベンゼンジチオール金属錯体アニオンとシアニン系色素カチオンとの対イオン結合体１００重量部に対して０．０１〜１０００重量部であることが好ましく、０．１〜５００重量部であることがより好ましく、１〜１００重量部であることがさらにより好ましい。
【００３８】
本発明の光吸収色素溶液に用いられる溶媒としては、特に限定されず、例えば、トルエン、キシレン、ペンタン、ヘキサン、ヘプタン、シクロヘキサン等の炭化水素類；ジクロロメタン、クロロホルム等のハロゲン化炭化水素類；メタノール、エタノール、イソプロパノール、２，２，３，３−テトラフルオロプロパノール等のアルコール類；テトラヒドロフラン、ジエチルエーテル、１，４−ジオキサン、１，３−ジオキソラン等のエーテル類；メチルセロソルブ、エチルセロソルブ等のセロソルブ類；酢酸エチル、酢酸プロピル、酢酸ブチル等のエステル類；アセトン、メチルエチルケトン、メチルイソブチルケトン、シクロペンタノン、シクロヘキサノン等のケトン類；ジメチルホルムアミド、Ｎ−メチルピロリドン等のアミド類；ジメチルスルフォキシド等のスルフォキシド類等が挙げられる。これらの溶媒は単独で、または２種以上を併用してもよい。
【００３９】
溶媒の使用量は、特に制限されるものではないが、置換ベンゼンジチオール金属錯体アニオンとシアニン系色素カチオンとの対イオン結合体１００重量部に対して１００〜１００００００重量部であることが好ましく、５００〜１０００００重量部であることがより好ましい。
【００４０】
本発明の光吸収色素溶液は、前記対イオン結合体に加えて種々の色素を添加したものであってもよい。さらに、本発明の光吸収色素溶液は、必要に応じて、ポリカーボネート樹脂、酢酸セルロース、アクリル樹脂、フェノール樹脂およびエポキシ樹脂等のバインダー、リン系以外の酸化防止剤、または紫外線吸収剤等を含んでいてもよい。
【００４１】
本発明の光吸収色素溶液を製造する方法は、特に限定されず、例えば、置換ベンゼンジチオール金属錯体アニオンとシアニン系色素カチオンとの対イオン結合体を、常温にて前記溶媒に溶解させた後、前記リン系酸化防止剤を添加・混合するなどして製造することができる。
【００４２】
かくして得られた本発明の光吸収色素溶液を、ガラス製または樹脂製の基板上に塗布し、乾燥させて溶媒を除去することにより、板状、シート状またはフィルム状等の光吸収材を得ることができる。基板は、通常、透明部材が用いられ、例えば、樹脂製の基板であれば、ポリエチレンテレフタレート樹脂、ポリメチルメタクリレート樹脂、ポリカーボネート樹脂、ポリエチレン樹脂、ポリスルホン樹脂、ポリエーテルスルホン樹脂、ポリアミド樹脂、ポリ塩化ビニル樹脂およびポリアクリレート樹脂等の透明性の高い樹脂を用いることが好ましい。なお、当該基板は、フレキシブルなものであっても、ハードなものであってもよい。
【００４３】
光吸収色素溶液の基板への塗布方法としては、例えば、ディップコート法、スピンコート法、ダイコート法、バーコート法、ロールコート法、スプレーコート法等が挙げられる。
【発明の効果】
【００４４】
本発明によれば、経時安定性に優れた光吸収色素溶液を提供することができる。
【発明を実施するための最良の形態】
【００４５】
以下に実施例および比較例を挙げ、本発明を具体的に説明するが、本発明は、これら実施例によって何ら限定されるものではない。
【００４６】
製造例１
４−（モルホリノスルホニル）−１，２−ジクロロベンゼン５９．２ｇ（０．２モル）に、Ｎ，Ｎ−ジメチルホルムアミド１８３ｇおよび７０重量％水硫化ナトリウム水溶液３３．６ｇ（０．４２モル）を加え、６５℃で３時間反応させた。この溶液に、鉄粉５．９ｇ（０．１１モル）および硫黄末６．７ｇ（０．２１モル）を添加し、９０〜９５℃で６時間反応させた。この反応液に室温でメタノール１０８０ｇを加えた後、２８重量％ナトリウムメチラート溶液７７．２ｇ（ナトリウムメチラートとして０．２１モル）を添加して１時間攪拌し、塩化銅（ＩＩ）２水和物１７．０ｇ（０．１モル）を添加して、さらに室温で３時間反応させた。次いで、この反応液にテトラブチルアンモニウムブロマイド３２．２ｇ（０．１モル）を添加し、室温で空気を吹き込みながら２時間反応させた。かくして得られた反応液を濃縮し、シリカゲルカラムクロマトグラフィーにより精製することにより、前記一般式（１）中のＲ１およびＲ２が、どちらもモルホリノ基であって、Ｍが銅原子である、緑色の置換ベンゼンジチオール金属錯体３６．６ｇを得た。
【００４７】
製造例２
製造例１で得られた置換ベンゼンジチオール金属錯体８．８ｇ（０．０１モル）とシアニン系色素Ｅ１（シントン社の商品名；ＳＴ７９８）７．６ｇ（０．０１モル）とを、Ｎ，Ｎ−ジメチルホルムアミド５００ｇに溶解、混合し、５０℃に３０分保持して反応させた。得られた反応液から不要なイオンを除去するため、メタノール６００ｇ、続いて水９００ｇを加えて混合し、冷却、濾過した。この操作を２回繰り返した後、メタノール洗浄し乾燥して、対イオン結合体Ｄ１（下記の表１を参照）９．７ｇを得た。
【００４８】
製造例３
製造例２において、シアニン系色素Ｅ１の７．６ｇ（０．０１モル）に代えて、シアニン系色素Ｅ２（エフ・イー・ダブリュ  ケミカルズ社の商品名；Ｓ０８１３）７．０ｇ（０．０１モル）を用いた以外は製造例２と同様にして、対イオン結合体Ｄ２（下記の表１を参照）１１．２ｇを得た。
【００４９】
製造例４
製造例２において、シアニン系色素Ｅ１の７．６ｇ（０．０１モル）に代えて、シアニン系色素Ｅ３（林原生物化学研究所の商品名；ＮＫ−１５３８）６．４ｇ（０．０１モル）を用いた以外は製造例２と同様にして、対イオン結合体Ｄ３（下記の表１を参照）１０．３ｇを得た。
【００５０】
【表１】
2006342230.tif 000004
【００５１】
実施例１
対イオン結合体Ｄ１の０．３ｇ、ビス（２，４−ジ−ｔ−ブチルフェニル）ペンタエリスリトール−ジ−ホスファイト（旭電化社の商品名；アデカスタブＰＥＰ−２４Ｇ）０．０３ｇおよびアクリル樹脂１８ｇをシクロペンタノン１４０ｇに溶解・混合して、本発明の光吸収色素溶液を得た。
【００５２】
実施例２
実施例１において、ビス（２，４−ジ−ｔ−ブチルフェニル）ペンタエリスリトール−ジ−ホスファイト（旭電化社の商品名；アデカスタブＰＥＰ−２４Ｇ）に代えて、ジステアリルペンタエリスリトール−ジ−ホスファイト（旭電化社の商品名；アデカスタブＰＥＰ−８）を用いた以外は実施例１と同様にして、本発明の光吸収色素溶液を得た。
【００５３】
実施例３
実施例１において、ビス（２，４−ジ−ｔ−ブチルフェニル）ペンタエリスリトール−ジ−ホスファイト（旭電化社の商品名；アデカスタブＰＥＰ−２４Ｇ）に代えて、トリス（２，４−ジ−ｔ−ブチルフェニル）ホスファイト（旭電化社の商品名；アデカスタブ２１１２）を用いた以外は実施例１と同様にして、本発明の光吸収色素溶液を得た。
【００５４】
実施例４
実施例１において、ビス（２，４−ジ−ｔ−ブチルフェニル）ペンタエリスリトール−ジ−ホスファイト（旭電化社の商品名；アデカスタブＰＥＰ−２４Ｇ）に代えて、２，２’−メチレンビス（４，６−ジ−ｔ−ブチルフェニル）−２−エチルヘキシルホスファイト（旭電化社の商品名；アデカスタブＨＰ−１０）を用いた以外は実施例１と同様にして、本発明の光吸収色素溶液を得た。
【００５５】
実施例５
実施例１において、ビス（２，４−ジ−ｔ−ブチルフェニル）ペンタエリスリトール−ジ−ホスファイト（旭電化社の商品名；アデカスタブＰＥＰ−２４Ｇ）に代えて、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン（住友化学社の商品名；スミライザーＧＰ）を用いた以外は実施例１と同様にして、本発明の光吸収色素溶液を得た。
【００５６】
実施例６
実施例１において、ビス（２，４−ジ−ｔ−ブチルフェニル）ペンタエリスリトール−ジ−ホスファイト（旭電化社の商品名；アデカスタブＰＥＰ−２４Ｇ）に代えて、ビス（２，６−ジ−ｔ−ブチル−４−メチルフェニル）ペンタエリスリトール−ジ−ホスファイト（旭電化社の商品名；アデカスタブＰＥＰ−３６）を用いた以外は実施例１と同様にして、本発明の光吸収色素溶液を得た。
【００５７】
実施例７
実施例１において、対イオン結合体Ｄ１に代えて、対イオン結合体Ｄ２を用いた以外は実施例１と同様にして、本発明の光吸収色素溶液を得た。
【００５８】
実施例８
実施例１において、対イオン結合体Ｄ１に代えて、対イオン結合体Ｄ３を用いた以外は実施例１と同様にして、本発明の光吸収色素溶液を得た。
【００５９】
比較例１
実施例１において、ビス（２，４−ジ−ｔ−ブチルフェニル）ペンタエリスリトール−ジ−ホスファイト（旭電化社の商品名；アデカスタブＰＥＰ−２４Ｇ）を用いない以外は実施例１と同様にして、光吸収色素溶液を得た。
【００６０】
比較例２
実施例１において、ビス（２，４−ジ−ｔ−ブチルフェニル）ペンタエリスリトール−ジ−ホスファイト（旭電化社の商品名；アデカスタブＰＥＰ−２４Ｇ）に代えて、フェノール系酸化防止剤である２，６−ジ−ｔ−ブチル−ｐ−クレゾール（関東化学社製）を用いた以外は実施例１と同様にして、光吸収色素溶液を得た。
【００６１】
比較例３
実施例７において、ビス（２，４−ジ−ｔ−ブチルフェニル）ペンタエリスリトール−ジ−ホスファイト（旭電化社の商品名；アデカスタブＰＥＰ−２４Ｇ）を用いない以外は実施例７と同様にして、光吸収色素溶液を得た。
【００６２】
比較例４
実施例８において、ビス（２，４−ジ−ｔ−ブチルフェニル）ペンタエリスリトール−ジ−ホスファイト（旭電化社の商品名；アデカスタブＰＥＰ−２４Ｇ）を用いない以外は実施例８と同様にして、光吸収色素溶液を得た。
【００６３】
評価
実施例１〜８および比較例１〜４で得られた光吸収色素溶液について、光吸収能の経時的変化を調べるために、調製直後の光吸収色素溶液、および当該光吸収色素溶液を５０℃の恒温槽内で１週間保存した後の光吸収色素溶液を用いて、それぞれポリエステルフィルム上にメイヤーバーで塗布し、８０℃で乾燥して、膜厚１０μｍの光吸収材を作製し、分光光度計を用いてこれらの透過率を測定した。実施例１〜６および比較例１〜２で得られた光吸収色素溶液を用いて作製した光吸収材については測定波長が８３０ｎｍでの透過率を、実施例７および比較例３で得られた光吸収色素溶液を用いて作製した光吸収材については測定波長が１０６０ｎｍでの透過率を、そして実施例８および比較例４で得られた光吸収色素溶液を用いて作製した光吸収材については測定波長が５０５ｎｍでの透過率をそれぞれ測定した。これらの結果を表２に示す。
【００６４】
【表２】
2006342230.tif 000005
【００６５】
表２に示された結果から、実施例１〜８で得られた光吸収色素溶液を用いて製作した光吸収材の透過率の変化は、比較例１〜４で得られた光吸収色素溶液を用いたものに較べて非常に小さいことがわかる。即ち、実施例１〜８で得られた光吸収色素溶液は、優れて光吸収能の経時的低下が抑制されたものであることがわかる。